(57)【要約】【課題】優れたＥＳＲ及び優れた充放電特性を有する固体電解コンデンサを製造することのできる固体電解コンデンサ製造用導電性高分子分散液及びそれを用いて作製した固体電解コンデンサを提供する。【解決手段】一般式（１）で表される化合物と、導電性高分子と、分散媒と、を少なくとも含有することを特徴とする固体電解コンデンサ製造用導電性高分子分散液及びそれを用いて作製した固体電解コンデンサ。【選択図】なし【特許請求の範囲】
【請求項１】
下記一般式（１）で表される化合物と、導電性高分子と、分散媒と、を少なくとも含有することを特徴とする固体電解コンデンサ製造用導電性高分子分散液。
【化１】
2014007401.tif 000013
（式（１）中、Ｒ１は、水素原子、炭素数１〜１０のアルキル基、炭素数１〜６のヒドロキシアルキル基のいずれかを示し、Ｒ２は、炭素数０〜６の炭化水素基又はアミノ基を示す。なお、炭素数０とは、ＣとＣＯＯＨが直接結合しているものをいう。）
【請求項２】
一般式（１）で表される化合物が、下記化合物（Ａ）又は（Ｂ）であることを特徴とする請求項１に記載の固体電解コンデンサ製造用導電性高分子分散液。
【化２】
2014007401.tif 000014
【請求項３】
固体電解コンデンサ製造用導電性高分子分散液における一般式（１）で表される化合物の含有量が、０．０１〜２０質量％であることを特徴とする請求項１又は２に記載の固体電解コンデンサ製造用導電性高分子分散液。
【請求項４】
導電性高分子が、ポリチオフェン類であることを特徴とする請求項１から３のいずれか一項に記載の固体電解コンデンサ製造用導電性高分子分散液。
【請求項５】
ポリチオフェン類を構成するドーパント成分が、ポリスチレンスルホン酸であることを特徴とする請求項４に記載の固体電解コンデンサ製造用導電性高分子分散液。
【請求項６】
エチレングリコール、γ−ブチロラクトン、ポリエチレングリコールからなる群より選ばれる少なくとも１種を含有することを特徴とする請求項１から５のいずれか一項に記載の固体電解コンデンサ製造用導電性高分子分散液。
【請求項７】
アルカリ性化合物を含有させることを特徴とする請求項１から６のいずれか一項に記載の固体電解コンデンサ製造用導電性高分子分散液。
【請求項８】
アルカリ性化合物が、第三級アミンであることを特徴とする請求項７に記載の固体電解コンデンサ製造用導電性高分子分散液。
【請求項９】
誘電体酸化皮膜を有する弁作用金属を請求項１から８のいずれか一項に記載の固体電解コンデンサ製造用導電性高分子分散液に浸漬し引き上げた後、又は、誘電体酸化皮膜を有する弁作用金属に請求項１から８のいずれか一項に記載の固体電解コンデンサ製造用導電性高分子分散液と塗布した後、乾燥して、誘電体酸化皮膜を有する弁作用金属上に導電性高分子を含有する固体電解質層を形成させる工程を有することを特徴とする固体電解コンデンサの製造方法。
【請求項１０】
誘電体酸化皮膜が形成された弁作用金属上に導電性高分子層を形成する工程を有する固体電解コンデンサの製造方法において、
導電性高分子層を形成する工程が、
ポリアニリン溶液を誘電体酸化皮膜が形成された弁作用金属に接触させた後、加熱して乾燥させて弁作用金属上にポリアニリン層を形成させる工程と、
ポリアニリン層を有する弁作用金属を、請求項１から８のいずれか一項に記載の固体電解コンデンサ製造用導電性高分子分散液に浸漬し引き上げた後、又は、誘電体酸化皮膜を有する弁作用金属に請求項１から８のいずれか一項に記載の固体電解コンデンサ製造用導電性高分子分散液と塗布した後、乾燥して、ポリアニリン層を有する弁作用金属上に導電性高分子を含有する固体電解質層を形成させる工程と、
を有することを特徴とする固体電解コンデンサの製造方法。
【請求項１１】
誘電体酸化皮膜を有する弁作用金属上に、導電性高分子を含有する固体電解質層を有する固体電解コンデンサにおいて、
導電性高分子を含有する固体電解質層が、導電性高分子と、下記一般式（１）で表される化合物と、を少なくとも含有することを特徴とする固体電解コンデンサ。
【化３】
2014007401.tif 000015
（式（１）中、Ｒ１は、水素原子、炭素数１〜１０のアルキル基、炭素数１〜６のヒドロキシアルキル基のいずれかを示し、Ｒ２は、炭素数０〜６の炭化水素基又はアミノ基を示す。なお、炭素数０とは、ＣとＣＯＯＨが直接結合しているものをいう。）
【請求項１２】
一般式（１）で表される化合物が、下記化合物（Ａ）又は（Ｂ）であることを特徴とする請求項１１に記載の固体電解コンデンサ。
【化４】
2014007401.tif 000016
【発明の詳細な説明】
【技術分野】
【０００１】
本発明は、固体電解コンデンサ製造用導電性高分子分散液及びそれを用いて作製した固体電解コンデンサに関する。
【背景技術】
【０００２】
ポリアニリン、ポリピロール、ポリチオフェン等の導電性高分子は、優れた安定性及び導電性を有することから、各種帯電防止剤、固体電解コンデンサ用電解質、防食塗料、ＥＭＩシールド、化学センサー、表示素子、非線形材料、メッキプライマー等への応用が期待されている。
【０００３】
これらの導電性高分子物質は、一般に溶媒に不溶あるいは難溶であり、かつ、不融であるため成形、加工が困難であるという問題があった。
【０００４】
このため、導電性高分子を微粒子あるいはフィラー状に部粉砕して水や有機溶剤等の分散媒に分散させることにより、成形性や加工性を向上させる技術が知られている。
【０００５】
固体電解コンデンサは、誘電体酸化皮膜を有する弁作用金属上に、導電性高分子を含有する固体電解質層を形成した構成を有するものが一般的である。
【０００６】
導電性高分子を含有する固体電解質層の製造方法としては、化学酸化重合法や電解重合法があるが、該方法以外の導電性高分子を含有する固体電解質層の形成方法としては、特許文献１に開示されているように、スルホ基、カルボキシル基等を持つドーパント成分を共存させながら、アニリンを化学酸化重合してポリアニリンを調整し、そのポリアニリン水溶液を塗布、乾燥して塗膜を形成する方法がある。該方法では、簡便に高い導電性を有する導電性高分子を含有する固体電解質層を形成することができる。
【０００７】
特許文献２には、固体電解質層にπ共役系導電性高分子とポリアニオンとイオン伝導性化合物とを含有するコンデンサが記載されており、固体電解質層に、窒素含有芳香族性環式化合物、２個以上のヒドロキシル基を有する化合物、２個以上のカルボキシル基を有する化合物、１個以上のヒドロキシル基及び１個以上のカルボキシル基を有する化合物、アミド基を有する化合物、イミド基を有する化合物、ラクタム化合物、グリシジル基を有する化合物からなる群より選ばれる１種以上の導電性向上剤を含有させてもよいことが記載されている。
しかしながら、実際に実施例に記載されている導電性向上剤を導電性高分子溶液に含有させた溶液を用いて作製した固体電解コンデンサは、等価直列抵抗（以下、「ＥＳＲ」と略記する。）及び充放電特性に劣る問題があった。
【０００８】
以上より、優れたＥＳＲ及び充放電特性を有する固体電解コンデンサを製造することのできる導電性高分子分散液及びそれを用いて作製した固体電解コンデンサが求められていた。
【先行技術文献】
【特許文献】
【０００９】
【特許文献１】特開平０７−１０６７１８号公報
【特許文献２】特開２００８−１０９０６５号公報
【発明の概要】
【発明が解決しようとする課題】
【００１０】
本発明の目的は、優れたＥＳＲ及び優れた充放電特性を有する固体電解コンデンサを製造することのできる固体電解コンデンサ製造用導電性高分子分散液及びそれを用いて作製した固体電解コンデンサ提供することである。
【課題を解決するための手段】
【００１１】
本発明者らは、一般式（１）で表される化合物と、導電性高分子と、分散媒と、を少なくとも含有することを特徴とする固体電解コンデンサ製造用導電性高分子分散液及びそれを用いて作製した固体電解コンデンサが上記課題を解決できることを見出し、本発明を完成するに至った。
【００１２】
すなわち、本発明は以下に示すものである。
【００１３】
第一の発明は、下記一般式（１）で表される化合物と、導電性高分子と、分散媒と、を少なくとも含有することを特徴とする固体電解コンデンサ製造用導電性高分子分散液である。
【００１４】
【化１】
2014007401.tif 000002
（式（１）中、Ｒ１は、水素原子、炭素数１〜１０のアルキル基、炭素数１〜６のヒドロキシアルキル基のいずれかを示し、Ｒ２は、炭素数０〜６の炭化水素基又はアミノ基を示す。なお、炭素数０とは、ＣとＣＯＯＨが直接結合しているものをいう。）
【００１５】
第二の発明は、一般式（１）で表される化合物が、下記化合物（Ａ）又は（Ｂ）であることを特徴とする第一の発明に記載の固体電解コンデンサ製造用導電性高分子分散液である。
【００１６】
【化２】
2014007401.tif 000003
【００１７】
第三の発明は、固体電解コンデンサ製造用導電性高分子分散液における一般式（１）で表される化合物の含有量が、０．０１〜２０質量％であることを特徴とする第一又は第二の発明に記載の固体電解コンデンサ製造用導電性高分子分散液である。
【００１８】
第四の発明は、導電性高分子が、ポリチオフェン類であることを特徴とする第一から第三の発明のいずれか一項に記載の固体電解コンデンサ製造用導電性高分子分散液である。
【００１９】
第五の発明は、ポリチオフェン類を構成するドーパント成分が、ポリスチレンスルホン酸であることを特徴とする第四の発明に記載の固体電解コンデンサ製造用導電性高分子分散液である。
【００２０】
第六の発明は、エチレングリコール、γ−ブチロラクトン、ポリエチレングリコールからなる群より選ばれる少なくとも１種を含有することを特徴とする第一から第五の発明のいずれか一項に記載の固体電解コンデンサ製造用導電性高分子分散液である。
【００２１】
第七の発明は、アルカリ性化合物を含有させることを特徴とする第一から第六の発明のいずれか一項に記載の固体電解コンデンサ製造用導電性高分子分散液である。
【００２２】
第八の発明は、アルカリ性化合物が、第三級アミンであることを特徴とする第七の発明に記載の固体電解コンデンサ製造用導電性高分子分散液である。
【００２３】
第九の発明は、誘電体酸化皮膜を有する弁作用金属を第一から第八の発明のいずれか一項に記載の固体電解コンデンサ製造用導電性高分子分散液に浸漬し引き上げた後、又は、誘電体酸化皮膜を有する弁作用金属に第一から第八の発明のいずれか一項に記載の固体電解コンデンサ製造用導電性高分子分散液と塗布した後、乾燥して、誘電体酸化皮膜を有する弁作用金属上に導電性高分子を含有する固体電解質層を形成させる工程を有することを特徴とする固体電解コンデンサの製造方法である。
【００２４】
第十の発明は、誘電体酸化皮膜が形成された弁作用金属上に導電性高分子層を形成する工程を有する固体電解コンデンサの製造方法において、
導電性高分子層を形成する工程が、
ポリアニリン溶液を誘電体酸化皮膜が形成された弁作用金属に接触させた後、加熱して乾燥させて弁作用金属上にポリアニリン層を形成させる工程と、
ポリアニリン層を有する弁作用金属を、第一から第八の発明のいずれか一項に記載の固体電解コンデンサ製造用導電性高分子分散液に浸漬し引き上げた後、又は、誘電体酸化皮膜を有する弁作用金属に第一から第八の発明のいずれか一項に記載の固体電解コンデンサ製造用導電性高分子分散液と塗布した後、乾燥して、ポリアニリン層を有する弁作用金属上に導電性高分子を含有する固体電解質層を形成させる工程と、
を有することを特徴とする固体電解コンデンサの製造方法である。
【００２５】
第十一の発明は、誘電体酸化皮膜を有する弁作用金属上に、導電性高分子を含有する固体電解質層を有する固体電解コンデンサにおいて、
導電性高分子を含有する固体電解質層が、導電性高分子と、下記一般式（１）で表される化合物と、を少なくとも含有することを特徴とする固体電解コンデンサである。
【００２６】
【化３】
2014007401.tif 000004
（式（１）中、Ｒ１は、水素原子、炭素数１〜１０のアルキル基、炭素数１〜６のヒドロキシアルキル基のいずれかを示し、Ｒ２は、炭素数０〜６の炭化水素基又はアミノ基を示す。なお、炭素数０とは、ＣとＣＯＯＨが直接結合しているものをいう。）
【００２７】
第十二の発明は、一般式（１）で表される化合物が、下記化合物（Ａ）又は（Ｂ）であることを特徴とする第十一の発明に記載の固体電解コンデンサである。
【００２８】
【化４】
2014007401.tif 000005
【発明の効果】
【００２９】
本発明によれば、優れたＥＳＲ及び充放電特性を有する固体電解コンデンサを製造することのできる固体電解コンデンサ製造用導電性高分子分散液及びそれを用いて作製した固体電解コンデンサを提供することができる。
【発明を実施するための形態】
【００３０】
本発明の固体電解コンデンサ製造用導電性高分子分散液について説明する。
【００３１】
本発明の導電性高分子分散液は、下記一般式（１）で表される化合物と、導電性高分子と、分散媒と、を少なくとも含有することを特徴とする固体電解コンデンサ製造用導電性高分子分散液である。
【００３２】
【化５】
2014007401.tif 000006
【００３３】
上記一般式（１）中、Ｒ１は、水素原子、炭素数１〜１０のアルキル基、炭素数１〜６のヒドロキシアルキル基のいずれかを示し、Ｒ２は、炭素数０〜６の炭化水素基又はアミノ基を示す。なお、炭素数０とは、ＣとＣＯＯＨが直接結合しているものをいう。
【００３４】
上記炭素数１〜１０のアルキル基としては、メチル基、エチル基、プロピル基、ブチル基、ペンチル基、ヘキシル基等が挙げられる。
【００３５】
炭素数１〜６のヒドロキシアルキル基としては、ヒドロキシメチル基、ヒドロキシエチル基、ヒドロキシプロピル基、ヒドロキシブチル基、ヒドロキシペンチル基、ヒドロキシヘキシル基が挙げられる。
【００３６】
炭素数０〜６の炭化水素基としては、メチレン基、エチレン基、プロピレン基、ブチレン基、イソプロピレン基、イソブチレン基、ｔ−ブチレン基、ペンチレン基、へキシレン基等のアルキレン基、ビニレン基、アリレン基、ブテニレン基、ペンテニレン基、ヘキセニレン基等のアルケニレン基等が挙げられる。なお、炭素数０とは、ＣとＣＯＯＨが直接結合していることを表す。
【００３７】
一般式（１）で表される化合物の具体例としては、下記化合物（Ａ）〜（Ｌ）が挙げられる。
2014007401.tif 000007
【００３８】
上記化合物（Ａ）〜（Ｌ）の中でも、得られる固体電解コンデンサのＥＳＲ及び充放電特性に優れる点より、化合物（Ａ）〜（Ｄ）がより好ましく挙げられ、化合物（Ａ）又は（Ｂ）が特に好ましく挙げられる。
【００３９】
導電性高分子分散液における一般式（１）で表される化合物の含有量が０．０１〜２０質量％であることが好ましく、０．０５〜１５質量％であることがより好ましく、０．１〜１０質量％であることが特に好ましく挙げられる。該範囲にすることで特に優れたＥＳＲと充放電特性を有する固体電解コンデンサを製造することができる。
【００４０】
一般式（１）で表される化合物を固体電解コンデンサ製造用導電性高分子分散液に含有させることで、導電性高分子又は導電性高分子のドーパントと相互作用して、固体電解コンデンサの電気特性を向上させるものである。
【００４１】
本発明に用いる導電性高分子は、ドーパント成分をドープした高分子である。導電性高分子に用いるモノマー化合物としては、特に制限されるものではなく、例えば、ピロール類、チオフェン類、アニリン類等を用いることができる。これらの中でもチオフェン類は、導電性及び分散安定性に優れる導電性高分子を得ることができる点より好ましく挙げられ、またこの分散体により形成される導電性皮膜の透明性に優れることから、下記一般式（２）で表される化合物の導電性高分子であることが好ましく挙げられる。
【００４２】
【化６】
2014007401.tif 000008
【００４３】
上記一般式（２）中、Ｘは酸素原子又は硫黄原子を示す。Ｙはそれぞれ同一であっても異なっていても良い酸素原子又は硫黄原子を示す。Ｒ３は炭素数１〜６の直鎖状又は分岐鎖状のアルキレン基を示す。
【００４４】
上記一般式（２）で表される化合物として、具体的には、３，４−エチレンジオキシチオフェン、メチル−３，４−エチレンジオキシチオフェン、エチル−３，４−エチレンジオキシチオフェン、プロピル−３，４−エチレンジオキシチオフェン、３，４−プロピレンジオキシチオフェン、メチル−３，４−プロピレンジオキシチオフェン、エチル−３，４−プロピレンジオキシチオフェン、プロピル−３，４−プロピレンジオキシチオフェン、３，４−エチレンジオキシフラン、メチル−３，４−エチレンジオキシフラン、エチル−３，４−エチレンジオキシフラン、プロピル−３，４−エチレンジオキシフラン、３，４−プロピレンジオキシフラン、メチル−３，４−プロピレンジオキシフラン、エチル−３，４−プロピレンジオキシフラン、プロピル−３，４−プロピレンジオキシフラン、３，４−エチレンジチアチオフェン、メチル−３，４−エチレンジチアチオフェン、エチル−３，４−エチレンジチアチオフェン、プロピル−３，４−エチレンジチアチオフェン、３，４−プロピレンジチアチオフェン、メチル−３，４−プロピレンジチアチオフェン、エチル−３，４−プロピレンジチアチオフェン、プロピル−３，４−プロピレンジチアチオフェン等が挙げられる。
【００４５】
これらの中でも、より分散性に優れる固体電解コンデンサ製造用導電性高分子分散液を得ることができ、該固体電解コンデンサ製造用導電性高分子分散液を用いて作製した固体電解コンデンサが電気特性に優れる点より、３，４−エチレンジオキシチオフェン、メチル−３，４−エチレンジオキシチオフェン、エチル−３，４−エチレンジオキシチオフェンが特に好ましく挙げられる。
【００４６】
本発明に用いる導電性高分子は、上記一般式（２）で表される化合物を、上記ドーパント成分の存在下で化学酸化重合又は電解酸化重合することによって得ることができる。
【００４７】
該ドーパント成分としては、高分子への化学酸化ドープが起こりうる官能基を有していればよく、硫酸エステル基、リン酸エステル基、リン酸基、カルボキシル基、スルホ基等が好ましく挙げられる。これらの中でも、ドープ効果の点より、硫酸エステル基、カルボキシル基、スルホ基がより好ましく挙げられ、スルホ基が特に好ましく挙げられる。
【００４８】
ドーパント成分として、具体的には、ポリビニルスルホン酸、ポリスチレンスルホン酸、ポリアリルスルホン酸、ポリアクリル酸エチルスルホン酸、ポリアクリル酸ブチルスルホン酸、ポリアクリルスルホン酸、ポリメタクリルスルホン酸、ポリ（２−アクリルアミド−２−メチルスルホン酸）、ポリイソプレンスルホン酸、ポリビニルカルボン酸、ポリスチレンカルボン酸、ポリアリルカルボン酸、ポリアクリルスルホン酸、ポリメタクリルカルボン酸、ポリ（２−アクリルアミド−２−メチルカルボン酸）、ポリイソプレンカルボン酸、パラトルエンスルホン酸、キシレンスルホン酸、メチルナフタレンスルホン酸、ブチルナフタレンスルホン酸、又はこれらの金属塩等が挙げられる。これらは単独の重合体であっても、２種類以上の共重合体であってもよい。
これらの中でも、ポリスチレンスルホン酸が特に好ましく挙げられる。
【００４９】
導電性高分子として、特に好ましくは、ポリスチレンスルホン酸ドープのポリ（３，４−エチレンジオキシチオフェン）、ポリスチレンスルホン酸ドープのポリ（メチル−３，４−エチレンジオキシチオフェン）、ポリスチレンスルホン酸ドープのポリ（エチル−３，４−エチレンジオキシチオフェン）が挙げられる。
【００５０】
導電性高分子を製造する時に用いるモノマー化合物とドーパント成分との質量比は、１：１〜６が好ましく、１：２〜５が特に好ましく挙げられる。該質量比とすることで、より優れた導電性及び分散性を有する導電性高分子を得ることができ、その結果、得られた固体電解コンデンサはＥＳＲに優れたものとなる。モノマー化合物１とドーパントとの質量比を１：６超とすると、得られる固体電解コンデンサのＥＳＲが大きくなる問題がある。
【００５１】
上記分散媒としては、水又は有機溶媒を用いることができる。
【００５２】
有機溶媒としては、アルコール類、ケトン類、エステル類、エーテル類、セロソルブ類、芳香族炭化水素類、脂肪族炭化水素類等を用いることができる。
【００５３】
アルコール類としては、メタノール、エタノール、１−プロパノール、イソプロピルアルコール、ｎ−ブタノール、ｓ−ブタノール、ｔ−ブタノール、ｎ−アミルアルコール、ｓ−アミルアルコール、ｔ−アミルアルコール、アリルアルコール、イソアミルアルコール、イソブチルアルコール、２−エチルブタノール、２−オクタノール、ｎ−オクタノール、シクロヘキサノール、テトラヒドロフルフリルアルコール、フルフリルアルコール、ｎ−ヘキサノール、ｎ−ヘプタノール、２−ヘプタノール、３−ヘプタノール、ベンジルアルコール、メチルシクロヘキサノール、エチレングリコール、エチレングリコールモノメチルエーテル、グリセリン、ジエチレングリコール、プロピレングリコール等が挙げられる。
【００５４】
ケトン類としては、アセトン、メチルエチルケトン、ジエチルケトン、シクロヘキサノン、メチルイソブチルケトン、メチル−ｎ−プロピルケトン等が挙げられる。
【００５５】
エステル類としては、アセト酢酸エチル、安息香酸エチル、安息香酸メチル、蟻酸イソブチル、蟻酸エチル、蟻酸プロピル、蟻酸メチル、酢酸イソブチル、酢酸エチル、酢酸プロピル、酢酸メチル、サリチル酸メチル、シュウ酸ジエチル、酒石酸ジエチル、酒石酸ジブチル、フタル酸エチル、フタル酸メチル、フタル酸ブチル、γ−ブチロラクトン、マロン酸エチル、マロン酸メチル等が挙げられる。
【００５６】
セロソルブ類としては、メチルセロソルブ、エチルセロソルブ等が挙げられる。
【００５７】
芳香族炭化水素類としては、ベンゼン、トルエン、キシレン等が挙げられる。
【００５８】
脂肪族炭化水素類としては、ヘキサン、シクロヘキサン等が挙げられる。
【００５９】
分散媒の中でも特に、水が好ましく挙げられる。
【００６０】
本発明の固体電解コンデンサ製造用導電性高分子分散液には、高沸点有機溶媒を含有させてもよい。高沸点有機溶媒の中でも、特に沸点が１５０〜３００℃である高沸点有機溶媒が好ましく挙げられる。該高沸点有機溶媒の具体例としては、Ｎ−メチル−２−ピロリドン（沸点２０２℃）、ジメチルスルホキシド（沸点１８９℃）、γ−ブチロラクトン（沸点２０４℃）、スルホラン（沸点２８５℃）、ジメチルスルホン（沸点２３３℃）、エチレングリコール（沸点１９８℃）、ジエチレングリコール（沸点２４４℃）、ポリエチレングリコール（分子量２００〜６００）（沸点２５０℃）等が挙げられる。
これらの中でもエチレングリコール、γ−ブチロラクトン、ポリエチレングリコールからなる群より選ばれる少なくとも１種が、表面が均一な導電性高分子を含有する固体電解質層を形成できる点より好ましく挙げられる。特にエチレングリコールとポリエチレングリコールを併用したものでは充放電特性に優れた固体電解コンデンサを製造することができる。
【００６１】
固体電解コンデンサ製造用導電性高分子分散液における有機溶媒の含有量は、１〜２０質量％が好ましく挙げられ、５〜１５質量％が特に好ましく挙げられる。１質量％未満の場合、表面が均一な導電性高分子を含有する固体電解質層を形成する効果に若干劣る問題があり、２０質量％超の場合、乾燥工程に時間を要する問題がある。
【００６２】
また、固体電解コンデンサ製造用導電性高分子分散液には、成膜性、膜強度を調整するために、バインダ樹脂、界面活性剤、アルカリ化合物を含有させてもよい。
バインダ樹脂としては、熱硬化性樹脂又は熱可塑性樹脂が好ましく挙げられる。具体的には、ポリエチレンテレフタレート、ポリブチレンテレフタレート、ポリエチレンナフタレート等のポリエステル、ポリイミド、ポリアミドイミド等のポリイミド、ポリフッ化ビニリデン、ポリフッ化ビニル、ポリテトラフルオロエチレン等のフッ素樹脂、ポリビニルアルコール、ポリビニルエーテル、ポリビニルブチラール、ポリ酢酸ビニル、ポリ塩化ビニル等のビニル樹脂、エポキシ樹脂、キシレン樹脂、ポリウレタン、フェノール系樹脂、ポリエーテル、アクリル系樹脂及びこれらの共重合体等が挙げられる。
【００６３】
コンデンサに対する含浸性を向上させるためにアルカリ性化合物を含有させてもよい。コンデンサに対する含浸性を向上させることで、優れた静電容量を有する固体電解コンデンサを製造することができる。
【００６４】
上記アルカリ性化合物としては、アルカリ性を示す化合物であれば良く、公知の無機アルカリ性化合物や有機アルカリ性化合物が挙げられる。
無機アルカリ性化合物としては、例えば、水酸化ナトリウム、水酸化カリウム、水酸化カルシウム、アンモニア等が挙げられる。
有機アルカリ性化合物としては、芳香族アミン、脂肪族アミン、金属アルコキシド等が挙げられる。芳香族アミンとしては、イミダゾール、ピラゾール等が挙げられる。金属アルコキシドとしては、ナトリウムメトキシド、ナトリウムブトキシド、ナトリウムエトキシド、カリウムブトキシド等が挙げられる。脂肪族アミンとしては、第一級アミン、第二級アミン、第三級アミンが挙げられ、例えば、ジメチルアミン、ジエチルアミン、ジプロピルアミン、ジブチルアミン、トリメチルアミン、トリエチルアミン、トリプロピルアミン、トリブチルアミン、メタノールアミン、ジメタノールアミン、トリメタノールアミン、エタノールアミン、ジエタノールアミン、トリエタノールアミン、ポリアリルアミン等が挙げられる。脂肪族アミンの中でも第三級アミンが、コンデンサに含浸しやすい点より、好ましく挙げられ、第三級アミンの中でもトリメチルアミン又はトリエチルアミンが好ましく挙げられ、特にトリエチルアミンが好ましく挙げられる。
【００６５】
界面活性剤としては、陰イオン界面活性剤、陽イオン界面活性剤、両性界面活性剤、非イオン性界面活性剤が挙げられる。陰イオン性界面活性剤としては、カルボン酸塩、スルホン酸塩、硫酸エステル塩、リン酸エステル塩等が挙げられ、陽イオン界面活性剤としては、第三級アミン塩、第四級アンモニウム塩等が挙げられ、両性界面活性剤としては、カルボキシベタイン、アミノカルボン酸塩、イミダゾリウムベタイン等が挙げられ、非イオン性界面活性剤としては、ポリオキシエチレンアルキルエーテル、ポリオキシエチレングリセリン脂肪酸エステル、エチレングリコール脂肪酸エステル、ポリオキシエチレン脂肪酸アミド等が挙げられる。
【００６６】
なお、本発明の固体電解コンデンサ製造用導電性高分子分散液は、導電性高分子が分散媒に分散しているものであり、導電性高分子の一部が分散媒に溶解していてもよい。
【００６７】
＜固体電解コンデンサの製造方法＞
固体電解コンデンサの製造方法を以下に詳細に説明する。
【００６８】
上述した固体電解コンデンサ製造用導電性高分子分散液を、誘電体酸化皮膜を有する弁作用金属に接触させた後、乾燥させることで、誘電体酸化皮膜を有する弁作用金属上に導電性高分子を含有する固体電解質層を形成させることができる、接触させる方法は、任意の方法でよいが、好ましくは、浸漬させる方法又は塗布する方法が挙げられる。
【００６９】
詳細には、誘電体酸化皮膜を有する弁作用金属を上述した固体電解コンデンサ製造用導電性高分子分散液に浸漬し引き上げた後、又は、誘電体酸化皮膜を有する弁作用金属に上述した固体電解コンデンサ製造用導電性高分子分散液と塗布した後、乾燥して、誘電体酸化皮膜を有する弁作用金属上に導電性高分子を含有する固体電解質層を形成させる工程を有することが好ましい。
【００７０】
また、誘電体酸化皮膜が形成された弁作用金属上に導電性高分子層を形成する工程を有する固体電解コンデンサの製造方法において、導電性高分子層を形成する工程が、ポリアニリン溶液を誘電体酸化皮膜が形成された弁作用金属に接触させた後、加熱して乾燥させて弁作用金属上にポリアニリン層を形成させる工程と、ポリアニリン層を有する弁作用金属を、上述した固体電解コンデンサ製造用導電性高分子分散液に浸漬し引き上げた後、又は、誘電体酸化皮膜を有する弁作用金属に上述した固体電解コンデンサ製造用導電性高分子分散液と塗布した後、乾燥して、ポリアニリン層を有する弁作用金属上に導電性高分子を含有する固体電解質層を形成させる工程と、を有することを特徴とする固体電解コンデンサの製造方法がより好ましく挙げられる。
【００７１】
上記ポリアニリン溶液とは、ポリアニリンと有機溶媒とを含有するものである。該ポリアニリンは、アニリンのみの重合体であっても良いし、アニリンと置換基を有するアニリン誘導体との共重合体であってもよい。ポリアニリン溶液に用いる有機溶媒としては、Ｎ−メチルピロリドン等のピロリドン類、ジメチルホルムアミド、プロピオンアミド等のアミド類、ジメチルイミダゾリジノン、ジメチルピリミジノン、クレゾール、ジメチルプロピレンウレア等の極性溶媒等が挙げられる。これらの中でも、特にＮ−メチルピロリドン、Ｎ，Ｎ−ジメチルプロピレンウレア、γ−ブチロラクトン、ジメチルホルムアミド、またはこれらの混合溶媒がポリアニリンの溶解度に優れる点より好ましく挙げられる。
【００７２】
誘電体酸化皮膜を有する弁作用金属上に、ポリアニリン層を形成させることで、得られる固体電解コンデンサの静電容量を向上させることができる。
【００７３】
本発明に用いる弁作用金属としては、アルミニウム、タンタル、ニオブ又はチタンからなる群より選ばれる１種が挙げられ、焼結体又は箔の形状で用いられる。
【００７４】
用いる弁作用金属の種類、形状により、チップ型又は巻回型のいずれとすることができる。
【００７５】
誘電体酸化皮膜を有する弁作用金属を、上記固体電解コンデンサ製造用導電性高分子分散液に浸漬し、引き上げた後、乾燥する工程を複数回繰り返してもよい。好ましい回数としては、１〜６回が好ましく挙げられ、２〜５回が特に好ましく挙げられる。
【００７６】
また、誘電体酸化皮膜を有する弁作用金属を、上記固体電解コンデンサ製造用導電性高分子分散液に塗布する後、乾燥する工程を複数回繰り返してもよい。好ましい回数としては、１〜６回が好ましく挙げられ、２〜５回が特に好ましく挙げられる。
【００７７】
乾燥は室温での自然乾燥から加熱乾燥までのいずれでもよいが、固体電解コンデンサ製造用導電性高分子分散液に高沸点有機溶媒を含有させている場合には、１５０℃以上に加熱して乾燥させるのが好ましく挙げられる。
【００７８】
＜固体電解コンデンサ＞
本発明の固体電解コンデンサは、上記に記載した方法で作製してもよいし、該方法以外の方法で作製してもよい。
本発明の固体電解コンデンサは、誘電体酸化皮膜を有する弁作用金属上に、導電性高分子を含有する固体電解質層を有する固体電解コンデンサにおいて、導電性高分子を含有する固体電解質層が、導電性高分子と、下記一般式（１）で表される化合物と、を少なくとも含有しているものである。
【００７９】
【化７】
2014007401.tif 000009
【００８０】
上記一般式（１）中、Ｒ１は、水素原子、炭素数１〜１０のアルキル基、炭素数１〜６のヒドロキシアルキル基のいずれかを示し、Ｒ２は、炭素数０〜６の炭化水素基又はアミノ基を示す。なお、炭素数０とは、ＣとＣＯＯＨが直接結合しているものをいう。
なお、一般式（１）で表される化合物及び導電性高分子の詳細な説明は、上述したものと同様である。
【００８１】
一般式（１）で表される化合物の中でも、下記化合物（Ａ）又は（Ｂ）が特に好ましく挙げられる。
【００８２】
【化８】
2014007401.tif 000010
【００８３】
導電性高分子と一般式（１）で表される化合物との含有量の質量比は、１：０．１〜１：１０が好ましく、１：０．５〜１：５であることがより好ましく挙げられる。
【００８４】
弁作用金属としては、アルミニウム、タンタル、ニオブ又はチタンからなる群より選ばれる１種が挙げられ、焼結体又は箔の形状で用いられる。
【００８５】
用いる弁作用金属の種類、形状により、チップ型又は巻回型のいずれとすることができる。
【００８６】
本発明の固体電解コンデンサは、導電性高分子を含有する固体電解質層に上記一般式（１）で表される化合物を含有させることで、導電性高分子との相互作用し、優れたＥＳＲと充放電特性を得ることができる。
【実施例】
【００８７】
以下、本発明を実施例に基づいてより詳細に説明する。なお、本発明は本実施例によりなんら限定されない。実施例中の「部」は「質量部」、「％」は「質量％」を表す。
【００８８】
（実施例１）
（固体電解コンデンサ製造用導電性高分子分散液の製造）
１４．２部の３，４−エチレンジオキシチオフェンと、４２．６部のポリスチレンスルホン酸（質量平均分子量：７５，０００）を２０００ｍｌのイオン交換水に溶かした溶液とを２０℃で混合して混合溶液を得た。
得られた混合溶液を２０℃に保ち、撹拌しながら、２００ｍｌのイオン交換水に溶かした２９．６部の過硫酸アンモニウムと８．０部の硫酸第二鉄の酸化触媒溶液とを添加し、３時間撹拌して反応させた。
【００８９】
反応後、強酸性陽イオン交換樹脂（三菱樹脂社製、ＰＫ−２１６）を添加し、アンモニウム塩を除去した後、イオン交換樹脂を取り除いた。次に、強塩基性陰イオン交換樹脂（三菱樹脂社製、ＰＡ−４１８）を添加して硫酸塩を除去した後、イオン交換樹脂を取り除いて、１．５％ポリエチレンジオキシチオフェン／ポリスチレンスルホン酸水分散液を得た。
【００９０】
１．５％ポリエチレンジオキシチオフェン／ポリスチレンスルホン酸水分散液１００部に、２，２−ビス（ヒドロキシメチル）プロピオン酸（東京化成社製）３部、エチレングリコール１０部を含有させて、固体電解コンデンサ製造用導電性高分子分散液を得た。
【００９１】
（固体電解コンデンサの製造）
陽極に用いる弁作用金属として、表面をエッチングし、粗面化処理を施したエッチドアルミニウム箔（縦８．０ｍｍ×横５０．０ｍｍ）を用い、該アルミニウム箔に、アジピン酸アンモニウム水溶液中、電圧９０Ｖで化成処理を行って誘電体層を形成した陽極にリード端子を取り付け、また、アルミニウム箔からなる陰極にリード端子を取り付け、それらのリード端子付き陽極と陰極とをセパレータを介して対向させることにより、コンデンサ素子を作製した。
【００９２】
次に、上記で得られた固体電解コンデンサ製造用導電性高分子溶液に、上記コンデンサ素子を５分浸漬し、１５０℃５分乾燥させる工程を３回繰り返して、導電性高分子を含有する固体電解質層を有するコンデンサ素子を作製した。
【００９３】
ついで、上記コンデンサ素子に、カーボンペースト及び銀ペーストを塗布した後、乾燥させ、陰極引き出し層を形成した。次に、陰極を銀ペースト等による接着、陽極を溶接によって接合し、コンデンサ素子をリードフレーム上に固定し、エポキシ樹脂でトランスファーモールドを行い、固体電解コンデンサを製造した。
【００９４】
（実施例２）
実施例１に記載の２，２−ビス（ヒドロキシメチル）プロピオン酸を、２，２−ビス（ヒドロキシメチル）酪酸に代えた以外は、実施例１と同様にして固体電解コンデンサを作製した。
【００９５】
（実施例３）
実施例１に記載の２，２−ビス（ヒドロキシメチル）プロピオン酸を、Ｎ−［トリス（ヒドロキシメチル）メチル］グリシン（東京化成社製）に代えた以外は、実施例１と同様にして固体電解コンデンサを作製した。
【００９６】
（実施例４）
実施例１に記載の２，２−ビス（ヒドロキシメチル）プロピオン酸を、３−ヒドロキシ−２，２−ビス（ヒドロキシメチル）プロパン酸（アルドリッチ社製）に代えた以外は、実施例１と同様にして固体電解コンデンサを作製した。
【００９７】
（実施例５）
実施例１に記載の２，２−ビス（ヒドロキシメチル）プロピオン酸を、４−ヒドロキシ−３−（ヒドロキシメチル）−３−メチルブタン酸に代えた以外は、実施例１と同様にして固体電解コンデンサを作製した。
【００９８】
（実施例６）
実施例１に記載の固体電解コンデンサ製造用導電性高分子分散液にトリエチルアミンを１部含有させた以外は、実施例１と同様にして固体電解コンデンサを作製した。
【００９９】
（実施例７）
実施例２に記載の固体電解コンデンサ製造用導電性高分子分散液にトリエチルアミンを１部含有させた以外は、実施例１と同様にして固体電解コンデンサを作製した。
【０１００】
（実施例８）
実施例３に記載の固体電解コンデンサ製造用導電性高分子分散液にトリエチルアミンを１部含有させた以外は、実施例１と同様にして固体電解コンデンサを作製した。
【０１０１】
（比較例１）
実施例１に記載の２，２−ビス（ヒドロキシメチル）プロピオン酸を用いなかった以外は、実施例１と同様にして固体電解コンデンサを作製した。
【０１０２】
（比較例２）
実施例１に記載の２，２−ビス（ヒドロキシメチル）プロピオン酸を、ペンタエリスリトールに代えた以外は、実施例１と同様にして固体電解コンデンサを作製した。
【０１０３】
（比較例３）
実施例１に記載の２，２−ビス（ヒドロキシメチル）プロピオン酸を、ペンタグリセロールに代えた以外は、実施例１と同様にして固体電解コンデンサを作製した。
【０１０４】
（比較例４）
実施例１に記載の２，２−ビス（ヒドロキシメチル）プロピオン酸を、トリス（ヒドロキシメチル）アミノメタン（東京化成社製）に代えた以外は、実施例１と同様にして固体電解コンデンサを作製した。
【０１０５】
（比較例５）
実施例１に記載の２，２−ビス（ヒドロキシメチル）プロピオン酸を、２−ヒドロキシメチル安息香酸に代えた以外は、実施例１と同様にして固体電解コンデンサを作製した。
【０１０６】
＜固体電解コンデンサのＥＳＲと充放電特性の評価＞
実施例１〜８及び比較例１〜５より得られた固体電解コンデンサについて、１００ｋＨｚでの等価直列抵抗（ＥＳＲ）を測定し、高温負荷試験（温度１２０℃の雰囲気に１００時間保持）後のＥＳＲを測定した。
【０１０７】
また、実施例１〜８及び比較例１〜５より得られた固体電解コンデンサについて、充放電特性を測定した。固体電解コンデンサの充放電特性は、初期の静電容量と、下記充放電特性試験の条件に従い１万サイクル行った後の静電容量と、を測定して変化率を求めることで評価した。ＥＳＲと充放電特性の測定結果を表１に示す。
充放電特性試験の条件
印加電圧：５０Ｖ
充電・放電抵抗：１ｋΩ
温度：１０５℃
充放電サイクル：３０秒充電、３０秒放電を１サイクルとする
【０１０８】
【表１】
2014007401.tif 000011
【０１０９】
表中の略語は以下の通りである。
化合物（Ａ）：２，２−ビス（ヒドロキシメチル）プロピオン酸
化合物（Ｂ）：２，２−ビス（ヒドロキシメチル）酪酸
化合物（Ｃ）：Ｎ−［トリス（ヒドロキシメチル）メチル］グリシン
化合物（Ｄ）：３−ヒドロキシ−２，２−ビス（ヒドロキシメチル）プロパン酸
化合物（Ｅ）：４−ヒドロキシ−３−（ヒドロキシメチル）−３−メチルブタン酸
化合物Ｉ：ペンタエリスリトール
化合物ＩＩ：ペンタグリセロール
化合物ＩＩＩ：トリス（ヒドロキシメチル）アミノメタン
化合物ＩＶ：２−ヒドロキシメチル安息香酸
【０１１０】
表１より、比較例１〜５よりも実施例１〜８の方が、固体電解コンデンサにおけるＥＳＲ及び充放電特性に優れていることがわかる。特にトリエチルアミンを含有させた固体電解コンデンサ製造用導電性高分子分散液を用いて作製した固体電解コンデンサにおいては、よりＥＳＲと充放電特性に優れていることがわかる。
【０１１１】
（実施例９）
（固体電解コンデンサ製造用導電性高分子分散液の製造）
１４．２部の３，４−エチレンジオキシチオフェンと、４２．６部のポリスチレンスルホン酸（質量平均分子量：７５，０００）を２０００ｍｌのイオン交換水に溶かした溶液とを２０℃で混合して混合溶液を得た。
得られた混合溶液を２０℃に保ち、撹拌しながら、２００ｍｌのイオン交換水に溶かした２９．６部の過硫酸アンモニウムと８．０部の硫酸第二鉄の酸化触媒溶液とを添加し、３時間撹拌して反応させた。
【０１１２】
反応後、強酸性陽イオン交換樹脂（三菱樹脂社製、ＰＫ−２１６）を添加し、アンモニウム塩を除去した後、イオン交換樹脂を取り除いた。次に、強塩基性陰イオン交換樹脂（三菱樹脂社製、ＰＡ−４１８）を添加して硫酸塩を除去した後、イオン交換樹脂を取り除いて、１．５％ポリエチレンジオキシチオフェン／ポリスチレンスルホン酸水分散液を得た。
【０１１３】
１．５％ポリエチレンジオキシチオフェン／ポリスチレンスルホン酸水分散液１００部に、２，２−ビス（ヒドロキシメチル）プロピオン酸（東京化成社製）３部、エチレングリコール１０部を含有させて、固体電解コンデンサ製造用導電性高分子分散液を得た。
【０１１４】
（固体電解コンデンサの製造）
陽極に用いる弁作用金属として、表面をエッチングし、粗面化処理を施したエッチドアルミニウム箔（縦８．０ｍｍ×横５０．０ｍｍ）を用い、該アルミニウム箔に、アジピン酸アンモニウム水溶液中、電圧９０Ｖで化成処理を行って誘電体層を形成した陽極にリード端子を取り付け、また、アルミニウム箔からなる陰極にリード端子を取り付け、それらのリード端子付き陽極と陰極とをセパレータを介して対向させることにより、コンデンサ素子を作製した。
【０１１５】
次に、２％ポリアニリン溶液（溶媒：Ｎ−メチルピロリドン）に上記コンデンサ素子を５分浸漬し、１５０℃５分乾燥させた後、上記で得られた固体電解コンデンサ製造用導電性高分子溶液に、上記コンデンサ素子を５分浸漬し、１５０℃５分乾燥させる工程を３回繰り返して、導電性高分子を含有する固体電解質層を有するコンデンサ素子を作製した。
【０１１６】
ついで、上記コンデンサ素子に、カーボンペースト及び銀ペーストを塗布した後、乾燥させ、陰極引き出し層を形成した。次に、陰極を銀ペースト等による接着、陽極を溶接によって接合し、コンデンサ素子をリードフレーム上に固定し、エポキシ樹脂でトランスファーモールドを行い、固体電解コンデンサを製造した。
【０１１７】
（実施例１０）
実施例９に記載の２，２−ビス（ヒドロキシメチル）プロピオン酸を、２，２−ビス（ヒドロキシメチル）酪酸に代えた以外は、実施例９と同様にして固体電解コンデンサを作製した。
【０１１８】
（実施例１１）
実施例９に記載の２，２−ビス（ヒドロキシメチル）プロピオン酸を、Ｎ−［トリス（ヒドロキシメチル）メチル］グリシン（東京化成社製）に代えた以外は、実施例９と同様にして固体電解コンデンサを作製した。
【０１１９】
（実施例１２）
実施例９に記載の２，２−ビス（ヒドロキシメチル）プロピオン酸を、３−ヒドロキシ−２，２−ビス（ヒドロキシメチル）プロパン酸（アルドリッチ社製）に代えた以外は、実施例９と同様にして固体電解コンデンサを作製した。
【０１２０】
（実施例１３）
実施例９に記載の２，２−ビス（ヒドロキシメチル）プロピオン酸を、４−ヒドロキシ−３−（ヒドロキシメチル）−３−メチルブタン酸に代えた以外は、実施例９と同様にして固体電解コンデンサを作製した。
【０１２１】
（実施例１４）
実施例９に記載の固体電解コンデンサ製造用導電性高分子分散液にトリエチルアミンを１部含有させた以外は、実施例９と同様にして固体電解コンデンサを作製した。
【０１２２】
（実施例１５）
実施例１０に記載の固体電解コンデンサ製造用導電性高分子分散液にトリエチルアミンを１部含有させた以外は、実施例１０と同様にして固体電解コンデンサを作製した。
【０１２３】
（実施例１６）
実施例１１に記載の固体電解コンデンサ製造用導電性高分子分散液にトリエチルアミンを１部含有させた以外は、実施例１１と同様にして固体電解コンデンサを作製した。
【０１２４】
（実施例１７）
実施例１０に記載の固体電解コンデンサ製造用導電性高分子分散液にトリエチルアミンを１部含有させ、エチレングリコール１０部の代わりに、エチレングリコール８部、ポリエチレングリコール２部用いた以外は、実施例１０と同様にして固体電解コンデンサを作製した。
【０１２５】
（比較例６）
実施例９に記載の２，２−ビス（ヒドロキシメチル）プロピオン酸を用いなかった以外は、実施例９と同様にして固体電解コンデンサを作製した。
【０１２６】
（比較例７）
実施例９に記載の２，２−ビス（ヒドロキシメチル）プロピオン酸を、ペンタエリスリトールに代えた以外は、実施例９と同様にして固体電解コンデンサを作製した。
【０１２７】
（比較例８）
実施例９に記載の２，２−ビス（ヒドロキシメチル）プロピオン酸を、ペンタグリセロールに代えた以外は、実施例９と同様にして固体電解コンデンサを作製した。
【０１２８】
（比較例９）
実施例９に記載の２，２−ビス（ヒドロキシメチル）プロピオン酸を、トリス（ヒドロキシメチル）アミノメタン（東京化成社製）に代えた以外は、実施例９と同様にして固体電解コンデンサを作製した。
【０１２９】
（比較例１０）
実施例９に記載の２，２−ビス（ヒドロキシメチル）プロピオン酸を、２−ヒドロキシメチル安息香酸に代えた以外は、実施例９と同様にして固体電解コンデンサを作製した。
【０１３０】
＜固体電解コンデンサのＥＳＲと充放電特性の評価＞
実施例９〜１７及び比較例６〜１０より得られた固体電解コンデンサについて、１００ｋＨｚでの等価直列抵抗（ＥＳＲ）を測定し、高温負荷試験（温度１２０℃の雰囲気に１００時間保持）後のＥＳＲを測定した。
【０１３１】
また、実施例９〜１７及び比較例６〜１０より得られた固体電解コンデンサについて、充放電特性を測定した。固体電解コンデンサの充放電特性は、初期の静電容量と、下記充放電特性試験の条件に従い１万サイクル行った後の静電容量と、を測定して変化率を求めることで評価した。ＥＳＲと充放電特性の測定結果を表２に示す。表中の略語は前述した通りである。
充放電特性試験の条件
印加電圧：５０Ｖ
充電・放電抵抗：１ｋΩ
温度：１０５℃
充放電サイクル：３０秒充電、３０秒放電を１サイクルとする
【０１３２】
【表２】
2014007401.tif 000012
【０１３３】
表２より、比較例６〜１０よりも実施例９〜１７の方が、固体電解コンデンサにおけるＥＳＲ及び充放電特性に優れていることがわかる。特にトリエチルアミンを含有させた固体電解コンデンサ製造用導電性高分子分散液を用いて作製した固体電解コンデンサにおいては、よりＥＳＲと充放電特性に優れていることがわかる。
また、実施例１〜８と、実施例９〜１７を比較すると、弁作用金属上にポリアニリン層を形成させた方が、固体電解コンデンサの静電容量が向上することがわかる。
【産業上の利用可能性】
【０１３４】
本発明の固体電解コンデンサ製造用導電性高分子分散液を用いて作製した固体電解コンデンサは、等価直列電圧及び充放電特性に優れるため、高周波数のデジタル機器等に適用できる。
【手続補正書】
【提出日】平成25年10月2日(2013.10.2)
【手続補正１】
【補正対象書類名】明細書
【補正対象項目名】０１３２
【補正方法】変更
【補正の内容】
【０１３２】
【表２】
2014007401.tif 000017